【手続補正書】
【提出日】平成22年11月10日(2010.11.10)
【手続補正１】
【補正対象書類名】明細書
【補正対象項目名】０１０２
【補正方法】変更
【補正の内容】
【０１０２】
本発明の様々な改良及び変更が、本発明の範囲及び趣旨から逸脱することなく、当業者には明らかとなる。
以下に、本願発明に関連する発明の実施形態について列挙する。
［実施形態１］
感圧性接着剤であって、
（ａ）式Ｒ−（Ｇ）ｍ（式中、ｍは１又は２である）の直鎖ブロックコポリマーと、
（ｂ）式Ｑｎ−Ｙ（式中、
（ｉ）Ｑは多腕ブロックコポリマーの腕を表し、各腕は独立して式Ｇ−Ｒを有し、
（ｉｉ）ｎは腕の数を表し、少なくとも３の整数であり、
（ｉｉｉ）Ｙは多官能性カップリング剤の残基である）の多腕ブロックコポリマーと、
（式中、各Ｒは重合共役ジエン、重合共役ジエンの水素添加誘導体、又はこれらの組み合わせを含むゴム状ブロックであり、各Ｇは重合モノビニル芳香族モノマーを含むガラス状ブロックである）
（ｃ）少なくとも６０℃のＴｇを有する第１高Ｔｇ粘着付与剤であって、主にゴム状ブロックに適合する第１高Ｔｇ粘着付与剤と、
（ｄ）少なくとも６０℃のＴｇを有する第２高Ｔｇ粘着付与剤であって、主にガラス状ブロックに適合する第２高Ｔｇ粘着付与剤と、
（ｅ）低Ｔｇ粘着付与剤、可塑剤、及びこれらの組み合わせからなる群から選択される成分の少なくとも１種と、を含む、感圧性接着剤。
［実施形態２］
多腕ブロックコポリマーが、星型ブロックコポリマーである、実施形態１に記載の感圧性接着剤。
［実施形態３］
多腕ブロックコポリマーが、多モードで非対称な星型ブロックコポリマーである、実施形態２に記載の感圧性接着剤。
［実施形態４］
直鎖ブロックコポリマーのゴム状ブロックが、イソプレン、ブタジエン、エチレンブタジエンコポリマー、及びこれらの組み合わせからなる群から選択される共役ジエンを含む、実施形態１〜３のいずれか一項に記載の感圧性接着剤。
［実施形態５］
多腕ブロックコポリマーのゴム状ブロックの少なくとも１つが、イソプレン、ブタジエン、エチレンブタジエンコポリマー、及びこれらの組み合わせからなる群から選択される共役ジエンを含み、所望により、多腕ブロックコポリマーの各ゴム状ブロックが、イソプレン、ブタジエン、エチレンブタジエンコポリマー、及びこれらの組み合わせからなる群から選択される共役ジエンを含む、実施形態１〜４のいずれか一項に記載の感圧性接着剤。
［実施形態６］
直鎖ブロックコポリマーのガラス状ブロックの少なくとも１つが、スチレン、スチレン適合性ブレンド及びこれらの組み合わせからなる群から選択されるモノビニル芳香族モノマーである、実施形態１〜５のいずれか一項に記載の感圧性接着剤。
［実施形態７］
多腕ブロックコポリマーのガラス状ブロックの少なくとも１つが、スチレン、スチレン適合性ブレンド、及びこれらの組み合わせからなる群から選択されるモノビニル芳香族モノマーであり、所望により、多腕ブロックコポリマーの各ガラス状ブロックがスチレン、スチレン適合性ブレンド、及びこれらの組み合わせからなる群から選択されるモノビニル芳香族モノマーである、実施形態１〜６のいずれか一項に記載の感圧性接着剤。
［実施形態８］
直鎖ブロックコポリマーが、２つのガラス状ブロックを含む、実施形態１〜７のいずれか一項に記載の感圧性接着剤。
［実施形態９］
直鎖ブロックコポリマーが、スチレン−イソプレン−スチレン、スチレン−ブタジエン−スチレン、スチレン−エチレン−ブタジエン−スチレン、及びこれらの組み合わせからなる群から選択される、実施形態１〜８のいずれか一項に記載の感圧性接着剤。
［実施形態１０］
第１高Ｔｇ粘着付与剤のＴｇが、少なくとも６５℃であり、所望により、第２高Ｔｇ粘着付与剤のＴｇが、少なくとも６５℃である、実施形態１〜９のいずれか一項に記載の感圧性接着剤。
［実施形態１１］
第１高Ｔｇ粘着付与剤が、少なくとも約１１５℃の軟化点を有し、所望により少なくとも約１２０℃の軟化点を有する、実施形態１〜１０のいずれか一項に記載の感圧性接着剤。
［実施形態１２］
第２高Ｔｇ粘着付与剤が、少なくとも約１１５℃の軟化点を有し、所望により少なくとも約１２０℃の軟化点を有する、実施形態１〜１１のいずれか一項に記載の感圧性接着剤。
［実施形態１３］
第１高Ｔｇ粘着付与剤が、重合テルペン、ヘテロ官能性テルペン、クマロン−インデン樹脂、ロジン酸エステル、不均化ロジン酸エステル、水素添加ロジン酸、Ｃ５脂肪族樹脂、Ｃ９水素添加芳香族樹脂、Ｃ５／Ｃ９脂肪族／芳香族樹脂、ジシクロペンタジエン樹脂、Ｃ５／Ｃ９及びジシクロペンタジエン前躯体から生じる水素添加炭化水素樹脂、水素添加スチレンモノマー樹脂、並びにこれらのブレンドからなる群から選択される、実施形態１〜１２のいずれか一項に記載の感圧性接着剤。
［実施形態１４］
第２高Ｔｇ粘着付与剤が、クマロン−インデン樹脂、ロジン酸、ロジン酸エステル、不均化ロジン酸エステル、Ｃ９芳香族、α−メチルスチレン、及びＣ９／Ｃ５芳香族修飾脂肪族炭化水素、並びにこれらのブレンドからなる群から選択される、実施形態１〜１３のいずれか一項に記載の感圧性接着剤。
［実施形態１５］
成分が、ポリブテン樹脂からなる群から選択される、実施形態１〜１４のいずれか一項に記載の感圧性接着剤。
［実施形態１６］
成分が、ナフテン油、液体ポリブテン樹脂、ポリイソブチレン樹脂、及び液体イソプレンポリマーからなる群から選択される、実施形態１〜１５のいずれか一項に記載の感圧性接着剤。
［実施形態１７］
感圧性接着剤が、ホットメルト接着剤である、実施形態１〜１６のいずれか一項に記載の感圧性接着剤。
［実施形態１８］
感圧性接着剤が、溶媒型接着剤である、実施形態１〜１７のいずれか一項に記載の感圧性接着剤。
［実施形態１９］
多腕ブロックコポリマーの腕の数ｎが、３から５までの整数であり、所望によりｎが４である、実施形態１〜１８のいずれか一項に記載の感圧性接着剤。
［実施形態２０］
全ての多腕ブロックコポリマーの総重量と、全ての直鎖ブロックコポリマーの総重量との比が、５．７：１以下、４：１以下及び３：１以下からなる群から選択される、実施形態１〜１９のいずれか一項に記載の感圧性接着剤。
［実施形態２１］
全ての多腕ブロックコポリマーの総重量と、全ての直鎖ブロックコポリマーの総重量との比が、１．５：１以上、１．８：１以上及び２：１以上からなる群から選択される、実施形態１〜２０のいずれか一項に記載の感圧性接着剤。
［実施形態２２］
全ての多腕ブロックコポリマーの総重量と、全ての直鎖ブロックコポリマーの総重量との比が、５．７：１〜１．５：１、所望により４：１〜１．８：１、所望により３：１〜２：１の範囲である、実施形態１〜２１のいずれか一項に記載の感圧性接着剤。
［実施形態２３］
全てのブロックコポリマーの総重量と、全ての高Ｔｇ粘着付与剤の総重量との比が、１．２：１以下、１．１５：１以下、及び１．１：１以下からなる群から選択される、実施形態１〜２２のいずれか一項に記載の感圧性接着剤。
［実施形態２４］
全てのブロックコポリマーの総重量と、全ての高Ｔｇ粘着付与剤の総重量との比が、１：１．２以上、１：１．１５以上、及び１：１．１以上からなる群から選択される、実施形態１〜２３のいずれか一項に記載の感圧性接着剤。
［実施形態２５］
全てのブロックコポリマーの総重量と、全ての高Ｔｇ粘着付与剤の総重量との比が、１．２：１〜１：１．２、所望により１．１５：１〜１：１．１５、所望により１．１：１〜１：１．１の範囲である、実施形態１〜２４のいずれか一項に記載の感圧性接着剤。
［実施形態２６］
主にゴム状ブロックに適合する高Ｔｇ粘着付与剤（単数又は複数）の総重量と、主にガラス状ブロックに適合する高Ｔｇ粘着付与剤（単数又は複数）の総重量との比が、９：１以下、４：１以下、及び３：１以下からなる群から選択される、実施形態１〜２５のいずれか一項に記載の感圧性接着剤。
［実施形態２７］
主にゴム状ブロックに適合する高Ｔｇ粘着付与剤（単数又は複数）の総重量と、主にガラス状ブロックに適合する高Ｔｇ粘着付与剤（単数又は複数）の総重量との比が、０．６７：１以上、１：１以上、及び１．８５：１以上からなる群から選択される、実施形態１〜２６のいずれか一項に記載の感圧性接着剤。
［実施形態２８］
主にゴム状ブロックに適合する高Ｔｇ粘着付与剤（単数又は複数）の総重量と、主にガラス状ブロックに適合する高Ｔｇ粘着付与剤（単数又は複数）の総重量との比が、９：１〜０．６７：１、所望により４：１〜１：１、所望により３：１〜１．８５：１の範囲である、実施形態１〜２７のいずれか一項に記載の感圧性接着剤。
［実施形態２９］
直鎖ブロックコポリマー、多腕ブロックコポリマー、第１高Ｔｇ粘着付与剤、第２高Ｔｇ粘着付与剤、並びに低Ｔｇ粘着付与剤、可塑剤、及びこれらの組み合わせからなる群から選択される成分の総重量を基準とする重量％で表される、低Ｔｇ粘着付与剤、可塑剤、及びこれらの組み合わせからなる群から選択される成分の総重量が、１０重量％以下、８重量％以下、及び７重量％以下からなる群から選択される、実施形態１〜２８のいずれか一項に記載の感圧性接着剤。
［実施形態３０］
直鎖ブロックコポリマー、多腕ブロックコポリマー、第１高Ｔｇ粘着付与剤、第２高Ｔｇ粘着付与剤、並びに低Ｔｇ粘着付与剤、可塑剤、及びこれらの組み合わせからなる群から選択される成分の総重量を基準とする重量％で表される、低Ｔｇ粘着付与剤、可塑剤、及びこれらの組み合わせからなる群から選択される成分の総重量が、２重量％以上、４重量％以上、及び５重量％以上からなる群から選択される、実施形態１〜２９のいずれか一項に記載の感圧性接着剤。
［実施形態３１］
直鎖ブロックコポリマー、多腕ブロックコポリマー、第１高Ｔｇ粘着付与剤、第２高Ｔｇ粘着付与剤、並びに低Ｔｇ粘着付与剤、可塑剤、及びこれらの組み合わせからなる群から選択される成分の総重量を基準とする重量％で表される、低Ｔｇ粘着付与剤、可塑剤、及びこれらの組み合わせからなる群から選択される成分の総重量が、２〜１０重量％、所望により４〜８重量％、所望により５〜７重量％の範囲である、実施形態１〜３０のいずれか一項に記載の感圧性接着剤。
［実施形態３２］
第１主表面及び第２主表面を有する発泡体裏材と、第１主表面に接着している第１接着スキンと、を含むテープであって、第１接着スキンが、実施形態１〜３１のいずれか一項に記載の第１感圧性接着剤を含む、テープ。
［実施形態３３］
第２主表面に接着している第２接着スキンを更に含む、実施形態３２に記載のテープ。
［実施形態３４］
第１感圧性接着剤と第２感圧性接着剤が同じ接着剤である、実施形態３３に記載のテープ。
［実施形態３５］
第１主表面及び第２主表面を有する発泡体裏材と、第１主表面に接着している第１感圧性接着剤を含む第１接着スキンと、第２主表面に接着している第２感圧性接着剤を含む第２接着スキンと、を含むテープであって、第１感圧性接着剤及び第２感圧性接着剤がそれぞれ独立して実施形態１〜３１のいずれか一項に記載の感圧性接着剤を含む、テープ。
［実施形態３６］
発泡体が、熱可塑性発泡体を含む、実施形態３２〜３５のいずれか一項に記載のテープ。
［実施形態３７］
発泡体が熱硬化性発泡体を含む、実施形態３２〜３５のいずれか一項に記載のテープ。
［実施形態３８］
発泡体がアクリル発泡体を含む、実施形態３２〜３５のいずれか一項に記載のテープ。
［実施形態３９］
発泡体裏材を押出成形する工程と、第１感圧性接着剤を共押出成形して発泡体裏材の第１主表面に接着している第１接着スキンを形成する工程と、を含む、実施形態３２〜３８のいずれか一項に記載のテープの製造方法。
［実施形態４０］
第２接着剤を押出成形して、発泡体裏材の第２主表面に接着している第２接着スキンを形成する工程を更に含む、実施形態３９に記載の方法。
［実施形態４１］
第２接着剤の押出成形が、第２接着剤を第１感圧性接着剤及び発泡体裏材と共押出成形することを含む、実施形態４０に記載の方法。
［実施形態４２］
第２接着剤が、実施形態１〜３１のいずれか一項に記載の感圧性接着剤である、実施形態３９又は４０に記載の方法。
［実施形態４３］
発泡体裏材を提供する工程と、第１感圧性接着剤を含む第１接着剤組成物を発泡体裏材の第１表面に塗布する工程と、を含む、実施形態３２〜３８のいずれか一項に記載のテープの製造方法。
［実施形態４４］
第１接着剤組成物の塗布が、積層を含む、実施形態４３に記載の方法。
［実施形態４５］
第１接着剤組成物の塗布が、コーティングを含み、所望により方法が第１接着剤組成物の架橋を更に含み、所望により第１接着剤組成物の架橋が放射線架橋を含む、実施形態４４に記載の方法。
［実施形態４６］
第１接着剤組成物が、溶媒型接着剤であり、方法が第１接着剤組成物の乾燥を更に含む、実施形態４３〜４５のいずれか一項に記載の方法。
［実施形態４７］
第２接着剤組成物を発泡体の第２表面に塗布する工程を更に含む、実施形態４３〜４６のいずれか一項に記載の方法。
［実施形態４８］
第２接着剤組成物が、実施形態１〜３１のいずれか一項に記載の感圧性接着剤を含む、実施形態４７に記載の方法。
［実施形態４９］
第２接着剤組成物の塗布が、積層を含む、実施形態４７又は４８に記載の方法。
［実施形態５０］
第２接着剤組成物の塗布がコーティングを含み、所望により方法が第２接着剤組成物の架橋を更に含み、所望により第２接着剤組成物の架橋が放射線架橋を含む、実施形態４７又は４８に記載の方法。
［実施形態５１］
第２接着剤組成物が溶媒型接着剤であり、方法が第２接着剤組成物の乾燥を更に含む、実施形態４７〜５０のいずれか一項に記載の方法。
［実施形態５２］
第１表面を有する第１基材と、
第２表面を有する第２基材と、
第１基材の第１表面と第２基材の第２表面との間の接着界面であって、実施形態１〜３１のいずれか一項に記載の感圧性接着剤を含む接着界面と、を含む、接着複合体。
［実施形態５３］
第１表面を有する第１基材と、
第２表面を有する第２基材と、
第１基材の第１表面と第２基材の第２表面との間の接着界面であって、実施形態３２〜３８のいずれか一項に記載のテープを含む接着界面と、を含む、接着複合体。
［実施形態５４］
第１表面が３５ダイン／ｃｍ未満の表面エネルギーを有する、実施形態５２又は５３に記載の接着複合体。
【手続補正２】
【補正対象書類名】特許請求の範囲
【補正対象項目名】全文
【補正方法】変更
【補正の内容】
【特許請求の範囲】
【請求項１】
感圧性接着剤であって、
（ａ）式Ｒ−（Ｇ）ｍ（式中、ｍは１又は２である）の直鎖ブロックコポリマーと、
（ｂ）式Ｑｎ−Ｙ（式中、
（ｉ）Ｑは多腕ブロックコポリマーの腕を表し、各腕は独立して式Ｇ−Ｒを有し、
（ｉｉ）ｎは腕の数を表し、少なくとも３の整数であり、
（ｉｉｉ）Ｙは多官能性カップリング剤の残基である）の多腕ブロックコポリマーと、
（式中、各Ｒは重合共役ジエン、重合共役ジエンの水素添加誘導体、又はこれらの組み合わせを含むゴム状ブロックであり、各Ｇは重合モノビニル芳香族モノマーを含むガラス状ブロックである）
（ｃ）少なくとも６０℃のＴｇを有する第１高Ｔｇ粘着付与剤であって、主にゴム状ブロックに適合する第１高Ｔｇ粘着付与剤と、
（ｄ）少なくとも６０℃のＴｇを有する第２高Ｔｇ粘着付与剤であって、主にガラス状ブロックに適合する第２高Ｔｇ粘着付与剤と、
（ｅ）低Ｔｇ粘着付与剤、可塑剤、及びこれらの組み合わせからなる群から選択される成分の少なくとも１種と、を含む、感圧性接着剤。
【請求項２】
多腕ブロックコポリマーが、多モードで非対称な星型ブロックコポリマーである、請求項１に記載の感圧性接着剤。
【請求項３】
第１高Ｔｇ粘着付与剤が、少なくとも約１１５℃の軟化点を有し、第２高Ｔｇ粘着付与剤が、少なくとも約１１５℃の軟化点を有する、請求項１または２に記載の感圧性接着剤。
【請求項４】
（ａ）全ての多腕ブロックコポリマーの総重量と、全ての直鎖ブロックコポリマーの総重量との比が、５．７：１〜１．５：１であり、
（ｂ）全てのブロックコポリマーの総重量と、全ての高Ｔｇ粘着付与剤の総重量との比が、１．２：１〜１：１．２であり、
（ｃ）主にゴム状ブロックに適合する高Ｔｇ粘着付与剤（単数又は複数）の総重量と、主にガラス状ブロックに適合する高Ｔｇ粘着付与剤（単数又は複数）の総重量との比が、９：１〜０．６７：１であり、また、
（ｄ）直鎖ブロックコポリマー、多腕ブロックコポリマー、第１高Ｔｇ粘着付与剤、第２高Ｔｇ粘着付与剤、並びに低Ｔｇ粘着付与剤、可塑剤、及びこれらの組み合わせからなる群から選択される成分の総重量を基準とする重量％で表される、低Ｔｇ粘着付与剤、可塑剤、及びこれらの組み合わせからなる群から選択される成分の総重量が、２〜１０重量％である、請求項１〜３のいずれか一項に記載の感圧性接着剤。
【請求項５】
第１主表面及び第２主表面を有する発泡体裏材と、第１主表面に接着している第１接着スキンと、を含むテープであって、第１接着スキンが、請求項１〜４のいずれか一項に記載の感圧性接着剤を含む、テープ。
【請求項６】
第１表面を有する第１基材と、
第２表面を有する第２基材と、
第１基材の第１表面と第２基材の第２表面との間の接着界面を含む、接着複合体であって、前記接着界面が請求項１〜４のいずれか一項に記載の感圧性接着剤を含み、また、前記第１表面が３５ダイン／ｃｍ未満の表面エネルギーを有する、接着複合体。